Brevet FR2271676A1 — publié le 19751212

L'invention concerne la fabrication des électrodes a gaz oxydant pour générateurs électrochimiques, et notassent des électrodes a air pour piles a dépolarisation par l'air. Une électrode de ce type est décrite dans le brevet n- 1 250 499. Une méthode connue pour fabriquer une telle électrode consiste a partir d'un matériau catalytique et conducteur divisé, ou d'un mélange de matériaux catalytiques et de matériaux conducteurs divises, auquel on ajoute une solution d'un liant polyhere dans un solvant organique, a mettre la masse obtenue sous forme d'une électrode et à sécher la masse pour éliminer le solvant et lier les matériaux catalytiques et conducteurs par le liant polymère, qui souvent sert aussi d'agent hydrofugeant pour l'électrode0 Le solvant organique est généralesent un hydrocarbure halogène, tel que le trichloréthylène ou un hydrocarbure aromatique tel que le benzène, le toluène et les xylènes, ou un aelange de ces composes. Ces produits sont plus ou moins toxiques, et certains d'entre eux sont inflammables. leur utilisation pose donc des problèmes d'hygiène et de sécurité. Le but de l'invention est de perfectionner ce procédé en évitant cet inconvénient0 L'invention a pour objet un procédé de fabrication d'une électrode a gaz oxydant pour générateur électrochimique, consistant à ajouter à des matériaux catalytiques et conducteurs divisés un mélange liquide d'un liant polymere et d'un solvant, à mettre la masse obtenue sous la forme d'une électrode et à sécher cette masse pour éliminer le solvant et lier lesdits matériaux par ledit liant polymère, caractérisé par le fait que ledit mélange liquide est un latex. On entend ici par latex toute solution ou suspension liquide stable d'une substance polymère naturelle ou artificielle dans l'eau. Parmi les polymères aptes à former des latex et à -servir de liants et 'a'agents hydrofugeants pour les électrodes, on peut citer les copolymères d'un diène, par exemple du butadiène, du chloroprène (méthyl-2-butadiène)0 Plus particulièrement on peut citer les copolymères du butadiène avec le styrène ou l'acrylonitrile ou avec ces deux monomères. Un exemple de mise en oeuvre de l'invention est donné ci-dessous à titre illustratif et non limitatif. On réalise le mélange suivant - charbon actif 25 parties pondérales - noir de fumée d'acétylène mouillé par 20Z d'eau 25 It " - bioxyde de manganèse 5 n - latex contenant 40Z de copolymère buta#iène-acrylonitrile 14 " - eau 31 " Le mélange est comprime sous 140 bars et séché deux heures a 130 C. L'électrode obtenue polarisée cathodiquement dans une solution d'hydroxyde de potassium lON prend un potentiel de 120 mV par rapport à l'électrode de référence Hg-HgO sous une densité de courant de 100mA/cm2. Cette électrode peut être montée dans une pile à dépolarisation par l'air de la façon décrite dans le brevet ne 1 250 4990 L'invention n'est pas limitée au mode d'exécution décrit qui n'est donné qu a titre d'exemple. REVENDICÂTIONS Il Procédé de fabrication d'une électrode à gaz oxydant pour générateur électro- chimique, consistant à ajouter à des matériaux catalytiques et conducteurs divisés un mélange liquide d'un liant polymère et d'un solvant, à mettre la nasse obtenue sous la forme d'une électrode et à sécher cette masse pour éliminer le solvant et lier lesdits matériaux par ledit liant polymère, caractérisé par le fait que ledit mélange liquide est un latex. 21 Procédé selon la revendication 1, caractérisé par le fait que ledit liant est un copolymère d'un diène0 31 Procédé selon la revendication 2, caractérisé par le fait que ledit liant est un copolymère du butadiène et d'au soins un des composés du groupe formé par le styrene et l'acrylonitrile.